(57)【要約】ポリマー繊維または天然繊維２５と、機械加工にて製造された複数の金属繊維を結合材で固結することにより得られる１本以上の金属繊維束２２とからなる糸材２１を提供するものであり、この糸材において、金属繊維束２２はポリマー繊維または天然繊維２５によって実質的に包囲されており、これらの糸材からなる生地の用途として、ガスバーナ膜への適用例が記載されている。
2004504501.tif 000002
【特許請求の範囲】
【請求項１】
ポリマー繊維または天然繊維と、
機械加工にて製造された複数の金属繊維を結合材で固結することにより得られる金属繊維束と
を含んでいる糸材において、
前記固結された金属繊維束は前記ポリマー繊維または天然繊維によって実質的に包囲されている、
ことを特徴とする糸材。
【請求項２】
前記糸材は、１本以上の前記固結された金属繊維束からなることを特徴とする請求項１に記載の糸材。
【請求項３】
前記ポリマー繊維または天然繊維の体積は、全繊維体積の２０％よりも大きいことを特徴とする請求項１または２に記載の糸材。
【請求項４】
さらにセラミック繊維を含むことを特徴とする請求項１ないし３のいずれかに記載の糸材。
【請求項５】
前記セラミック繊維は、前記固結された金属繊維束の周囲に巻き付けられることを特徴とする請求項４に記載の糸材。
【請求項６】
請求項１ないし５のいずれかに記載の糸材からなることを特徴とする生地。
【請求項７】
前記生地は織物であることを特徴とする請求項６に記載の生地。
【請求項８】
前記生地は少なくとも２つの区域からなり、前記区域の少なくとも１つの空気透過率は前記区域の他の１つの空気透過率と異なることを特徴とする請求項６または７に記載の生地。
【請求項９】
前記生地は、１層以上のよこ糸を含む織物であることを特徴とする請求項１ないし８に記載の生地。
【請求項１０】
生地を製造する方法において、
機械加工にて製造された複数の金属繊維を結合材で固結することにより金属繊維束を得る工程と、
１本以上の前記固結された金属繊維束をポリマー繊維または天然繊維で包囲することによって糸材を得る工程と、
前記糸材を用いて、製織法、編組法、または製編法によって生地を作製する工程と
を含んでいることを特徴とする方法。
【請求項１１】
前記金属繊維束の周囲にセラミック繊維糸を設ける工程をさらに含むことを特徴とする請求項１０に記載の方法。
【請求項１２】
前記生地は少なくとも２つの区域からなり、前記区域の少なくとも１つの空気透過率は前記区域の他の１つの空気透過率と異なることを特徴とする請求項１０または１１に記載の方法。
【請求項１３】
前記結合材および前記ポリマー繊維または天然繊維を前記生地から離脱させる工程をさらに含むことを特徴とする請求項１０ないし１２のいずれかに記載の方法。
【請求項１４】
１本以上の前記固結された金属繊維束を前記ポリマー繊維または天然繊維で包囲する工程は、１本以上の前記固結金属繊維束の周囲に前記ポリマー繊維または天然繊維をラップスピニング法を用いて巻き付けることによって行われることを特徴とする請求項１０ないし１３のいずれかに記載の方法。
【請求項１５】
請求項６ないし９のいずれかに記載の生地の用途であって、前記生地がガスバーナ膜として用いられることを特徴とする生地の用途。
【請求項１６】
請求項１０ないし１４のいずれかに記載の方法によって得られる生地の用途であって、前記生地がガスバーナ膜として用いられることを特徴とする生地の用途。
【請求項１７】
ガスバーナ膜を製造する方法において、
機械加工にて製造された複数の金属繊維を結合材で固結することにより金属繊維束を得る工程と、
１本以上の前記固結された金属繊維束をポリマー繊維または天然繊維で包囲することによって糸材を得る工程と、
前記糸材を用いて、製織法、編組法、または製編法によって生地を作製する工程と、
前記結合材および前記ポリマー繊維または天然繊維を前記生地から離脱させる工程と
を含んでいることを特徴とする方法。
【請求項１８】
前記金属繊維束の周囲にセラミック繊維糸を設ける工程をさらに含むことを特徴とする請求項１７に記載の方法。
【請求項１９】
前記生地は少なくとも２つの区域からなり、前記区域の少なくとも１つの空気透過率は前記区域の他の１つの空気透過率と異なることを特徴とする請求項１７または１８に記載の方法。
【発明の詳細な説明】
【０００１】
【発明の分野】
本発明は、機械加工にて製造された金属繊維を固結することにより得られる金属繊維束からなる生地とそのような生地からなるガスバーナ膜に関する。
【０００２】
【発明の背景】
化学合成にて製造されるフィラメントを螺旋状に巻くことにより得られる糸材が、フランス特許第２６６８１７６号に開示されている。
【０００３】
一方、国際公開番号ＷＯ９７／０４１５２によって、機械加工にて製造される金属繊維が知られている。これら機械加工にて製造される金属繊維は、固結によって金属繊維束とされ、例えば、メリヤス生地などの原料として用いられている。そして、このような機械加工にて製造された金属繊維を固結することにより得られる金属繊維束からなる生地は、ガスバーナ膜として使用されている。
【０００４】
【発明の要約】
本発明の目的は、機械加工にて製造された金属繊維を固結することにより得られる金属繊維束からなる糸材を提供することにある。各金属繊維束は、機械加工によって製造された金属繊維からなる束の周囲に比較的細い紡績糸またはフィラメント糸を巻き付けて固結することによって得られる。固結するのに用いられるこの細い紡績糸またはフィラメント糸を以後「結合材」と呼ぶことにする。また、本発明による糸材は、機械加工にて製造された金属繊維を固結することにより得られる複数の金属繊維束を実質的に包囲するポリマー繊維または天然繊維を含んでいる。本発明による糸材は、さらにセラミック繊維、セラミック繊維糸、またはセラミック繊維束を含んでいてもよい。
【０００５】
本発明の他の目的は、上記の糸材からなる生地を提供することにある。「生地」という用語は、よく知られている種々の布地作製法、例えば、製織法、製編法（たて編またはよこ編）、編組法、糸結び法、タフティング法（糸を束ねて紐結びで止める方法）などによって作製される布地を意味している。
【０００６】
本発明のさらに他の目的は、本発明による生地を用いてガスバーナ膜を製造する方法を提供することにある。
【０００７】
「機械加工にて製造された金属繊維」という用語は、切削法によって得られた金属（例えば、鋼）の羊毛状繊維のような金属繊維、または国際公開番号ＷＯ９７／０４１５２に記載されている本出願人によるプロセスによって得られる金属繊維を意味している。
【０００８】
機械加工にて製造された金属繊維を固結することにより得られる金属繊維束からなるガスバーナ膜は、本出願人による国際公開番号ＷＯ９７／０４１５２に開示されている。最も好ましいガスバーナ膜は、機械加工にて製造された金属繊維を固結することにより得られる細い金属繊維束を生地中の同一経路において、互いに本質的に平行となるように配列させた生地を用いることによって、得られることがわかっている。このような固結された細い金属繊維束は、いわゆる、「対束」として作用することになる。
【０００９】
しかし、これら機械加工にて製造された金属繊維を固結することにより得られる細い金属繊維束は、種々の欠点を有している。金属繊維束の径が細くなるほど、それらの金属繊維束は機械的な負荷によって破断され易くなる。従って、製織、編組、または製編のプロセスにおける操業速度を低く設定しなければならない。さらに、これらの金属繊維束を個々に、例えば、よこ糸方向に１本ずつ挿入するとき、その製織速度は極めて低い値に設定する必要があり、また、よこ糸方向に１組の金属繊維束を挿入するだけでも、シャトル（織機の糸を通す道具）を何度か作動させなければならない。
【００１０】
さらに、径が細くなるほど、上記の金属繊維束に生じる局所的な脆弱によって、それらの金属繊維束は破断され易くなり、その結果、多量の破断された繊維が離散し、あるいは、それらの金属繊維束と製織機の部品との接触によって、多量の破断された繊維が部分的に金属繊維束の外面に引き出されることになる。これらの外面に引き出された繊維は、互いに絡まるので、後続の操業中に問題を生じることになる。
【００１１】
セラミック繊維を生地の作製に用いる場合、このようなセラミック繊維、セラミック繊維糸、またはセラミック繊維束を生地に挿入することによって種々の問題が生じることが知られている。セラミック繊維は、例えば、製織または製編のような生地作製プロセス中、極めて破断され易い。その結果、生地は多量のセラミック繊維を伴う比較的「毛状」の状態になり、破断され易く、生地の表面から離脱することになる。セラミック糸またはセラミック繊維を用いた場合、金属繊維と同様、操業速度は著しく低減させる必要がある。
【００１２】
上記の問題を解決し、生地作製の生産性を向上させるために、本発明による糸材は、以下の特徴を有する、機械加工にて製造された金属繊維を固結させることにより得られる１本以上の金属繊維束から構成されている。これらの固結された金属繊維束は、通常０．５から５の範囲内、さらに好ましくは０．５から３．５の範囲内にあるメートル番手（以後、Ｎｍと略字で表す）を有している。金属繊維の等価径は、通常１０から１５０μｍの範囲内、好ましくは、２５から５０μｍの範囲内の値、例えば、２５μｍ、３０μｍ、または３５μｍである。金属繊維は、銅、真鍮、チタニウム、アルミニウム、各種ステンレス鋼、ニッケル合金、および、他の特殊鋼、例えば、クロミウム、アルミニウム、および／またはニッケルと０．０５ないし０．３重量％のイットリウム、セリウム、ランタン、ハフニウム、またはチタニウムを含む鋼からなるとよい。特に、上記の特殊鋼は耐高温特性に優れ、以下に述べるようなガスバーナ膜などに好ましく用いられる。
【００１３】
機械加工にて製造された金属繊維を固結することにより得られる、本発明による１つ以上の金属繊維束は、ポリマー繊維または綿や羊毛などの天然繊維によって実質的に包囲されるとよい。ポリマー繊維として、ポリアミド繊維（ＰＡ）、ポリエステル繊維（ＰＥＳ）、ポリエチレン繊維（ＰＥ）、ポリプロピレン繊維（ＰＰ）、ポリアクリロニトリル繊維（ＰＡＮ）のようなアクリル繊維、ポリビニルアルコール繊維（ＰＶＡ）、またはセルロース系繊維が挙げられる。好ましくは、本発明による糸材は、２０重量％、好ましくは、３０重量％、さらに好ましくは、４０重量％を超える量のポリマー繊維または天然繊維を含んでいるとよい。ポリマー繊維または天然繊維は、実質的に糸材の表面上に設けられている。具体的には、糸材の表面の少なくとも５０％、通常は７５％よりも大きい領域にポリマー繊維または天然繊維が設けられている。最も好ましい例として、糸材の表面の９０％よりも大きい領域がポリマー繊維または天然繊維によって覆われているとよい。
【００１４】
糸材のポリマー繊維または天然繊維の被覆は、例えば、コアスピニング法によってなされるとよい。具体的には、機械加工にて製造された金属繊維を固結することにより得られる金属繊維束をコア（芯）とし、そのコアの周囲にポリマー繊維または天然繊維を紡ぐことによって、ポリマー繊維または天然繊維が金属繊維束の周囲に巻き付けられている。
【００１５】
本発明による糸材を製作する他の方法としては、機械加工にて製造された金属繊維を固結することにより得られる金属繊維束をコアとし、そのコアの周囲に種々のポリマー糸または天然糸を編み組みする方法が挙げられる。
【００１６】
また、機械加工にて製造された金属繊維を固結することにより得られる１本以上の金属繊維をポリマー繊維または天然繊維によって実質的に包囲する方法としては、１本以上のポリマー繊維または天然繊維のスライバ（糸に撚っていない繊維）で包囲された１本以上の金属繊維束をラップスピニング装置に供給し、そのスライバに包囲された金属繊維束の周囲に細いポリマー糸または天然糸を巻き付ける方法が挙げられる。
【００１７】
機械加工にて製造された金属繊維を固結することにより得られる金属繊維束の周囲にポリマー繊維または天然繊維を設けることによって、金属繊維束の強度を向上させることができ、それらの金属繊維束を用いる製織作業または製編作業の速度を高めることができる。さらに、糸材の外面に存在するポリマー繊維または天然繊維は作業中の糸材の曲げによっても亀裂が生じないので、金属繊維は金属繊維束の表面に引き出されることがない。従って、金属繊維は金属繊維束から外方へ殆どあるいは全く突出すことがないので、作業中における繊維の離散あるいはそれに伴う問題を低減させることができる。
【００１８】
ポリマー繊維または天然繊維および結合材は、製織または製編のような生地作製プロセスのあと、容易に離脱される。その場合、それらの材料特性によって、燃焼、洗浄、溶解、または他の適切な手段によって、離脱させるとよい。ポリマーまたは天然材料は、固結された金属繊維束の内部に存在しないので、金属繊維によって「取り込まれる」ことはない。
【００１９】
また、何本かの金属繊維束を同時に、かつ同一の操作によって打ち込む場合、例えば、２本以上の金属繊維束を多重よこ糸として打ち込む場合、本発明によれば、必要とされる本数の金属繊維束からなる１本の糸材を打ち込めばよい。その結果として、生地作製プロセスにおける生産性を改善することができる。
【００２０】
あるいは、機械加工にて製造された金属繊維を固結することにより得られる金属繊維束とポリマー繊維または天然繊維からなる糸材は、セラミック繊維またはセラミック繊維糸を含んでいてもよい。バーナ面側に金属繊維とセラミック繊維を備えるガスバーナ膜は、１００％金属繊維からなるガスバーナ膜と比較して、耐高温特性が優れていることがわかっている。また、そのようなバーナ面側に金属繊維とセラミック繊維を備えるガスバーナ膜は、１００％セラミック繊維からなるガスバーナ膜と比較して、耐機械的損傷性に優れていることもわかっている。好ましくは、機械加工にて製造された金属繊維を固結することにより得られる複数の金属繊維束を、例えば、それらの金属繊維束の各々または全体の周囲にラップスピニングでセラミック繊維糸を巻き付けることにより、セラミック繊維にて部分的または全体的に被覆し、次いで、セラミック繊維によって被覆された金属繊維束の周囲にポリマー繊維または天然繊維を前述したような手段によって設けるとよい。あるいは、１本以上の固結された金属繊維束と１本以上のセラミック繊維糸を、前述したような手段を用いて、ポリマー繊維または天然繊維により包囲してもよい。
【００２１】
本発明によるガスバーナ膜用の生地中の糸材の作製には、種々のセラミック繊維を用いることができる。例えば、アルミナ（Ａｌ２Ｏ３）系繊維、さらに酸化珪素（ＳｉＯ２）を含むアルミナ（Ａｌ２Ｏ３）系繊維を用いることができる。このような繊維の例として、ネックステル（ＮＥＴＥＬ、登録商標）が挙げられる。また、６２重量％のＡｌ２Ｏ３と、２４重量％のＳｉＯ２と、１４重量％の酸化ボロン（Ｂ２Ｏ３）を用いてもよい。さらに好ましくは、９９．９９％のＳｉＯ２を含むＳｉＯ２系繊維、例えば、クアーツ＆シリシェ（Ｑｕａｒｔｚ＆Ｓｉｌｉｃｅ）社のクアーツェル（ＱＵＡＲＴＺＥＬ、登録商標）を用いるとよい。
【００２２】
機械加工にて製造された金属繊維を固結することにより得られる金属繊維束にセラミック繊維を隣接させて設ける場合、好ましくは、包囲する天然またはポリマー材料の含有量は２０重量％よりも多いとよい。ただし、２０重量％よりも少ないポリマー繊維または天然繊維を用いても、良好な結果を得ることができる。
【００２３】
機械加工にて製造された金属繊維を固結することにより得られる金属繊維束と、ポリマー繊維または天然繊維と、必要に応じてセラミック繊維を含む糸材は、例えば、製織または製編のような生地作製プロセスによって織り込むかまたは編み込むことによって、生地を作製することができる。このプロセス中、金属繊維および必要に応じて混入されたセラミック繊維は、糸材が生地を作製する機械と接触しても、糸材の表面に引き出されないので、糸材から離脱されることはない。生地に作製される間、固結された金属繊維束内の金属繊維は、本質的に、それらの配向を維持することができる。その結果、ポリマー繊維または天然繊維および結合材が離脱された後も生地表面に浮き出すことはない。また、生地作製プロセス中、金属繊維または必要に応じて混入されたセラミック繊維は糸材の表面には存在しないので、生地中の互いに隣接する糸材の金属繊維のからみや、セラミック繊維の破断のような問題は生じることがない。その結果、生地から繊維が外側に突き出すことはない。
【００２４】
本発明の他の利点は、比較的オープン構造の織物または編物を得ることができるという点にある。本発明による糸を織物のたて糸およびよこ糸、あるいはたて編あるいはよこ編の糸に用いることができる。生地作製作業の後、ポリマー繊維または天然繊維および結合材を適切な方法で離脱させることによって、織物構造または編物構造の骨格を維持する金属繊維および必要に応じて混入されたセラミック繊維のみを残留させることが可能となる。
【００２５】
織物構造または編物構造、たて方向および／またはよこ方向の密度、および用いられるポリマー繊維または天然繊維の体積に依存して、隣接する糸間に特定の開口を有する生地が得られる。必要に応じて、金属繊維束に対して付加的に設けられるポリマー糸または天然糸の一部を本発明による糸材に置き換えてもよい。この置き換えにより、ポリマー繊維または天然繊維を離脱させたときに、さらに多くの開口を有する金属繊維と必要に応じて混入されたセラミック繊維の構造を得ることができる。
【００２６】
上記の開口構造と比較して、密度の高い織物構造または編物構造を得ることも極めて容易であることは、当業者にとって明らかなことである。本発明によれば、本発明による糸材からなる比較的高い密度の織物または編物を作製し、その生地中のポリマー繊維または天然繊維を離脱させることによって、金属繊維および必要に応じて混入されたセラミック繊維からなる比較的開口の多い織物または編物を得ることができる。この方法は、機械加工にて製造された金属繊維を固結することにより得られる金属繊維束とセラミック繊維糸を開口のある織物構造または編物構造に織り込むまたは編み込む方法と比較して、はるかに容易である。
【００２７】
本発明による生地の他の利点は、機械加工にて製造された金属繊維を固結することにより得られる１本以上の金属繊維束と必要に応じて混入されるセラミック繊維糸からなる糸材を用いる点、また、ポリマー繊維または天然繊維が離脱した後、金属繊維束と必要に応じて混入されたセラミック繊維糸は、生地内のたて方向および／またはよこ方向に沿って本質的に互いに平行に延長している点にある。このような生地を機械加工にて製造された金属繊維を固結することにより得られる金属繊維束とセラミック繊維糸をそのまま（ポリマー繊維または天然繊維によって包囲せずに）用いて作製した場合、多くの問題、例えば、糸の破断や不規則な糸の分布などが生じ、また、生地を製織した場合は生産効率が低下する。その理由は、金属繊維束とセラミック繊維糸をポリマー繊維または天然繊維によって包囲して糸材としない場合、よこ糸は各金属繊維束やセラミック繊維またはセラミック繊維糸ごとに織り込まれるからである。一方、本発明による生地は、機械加工による金属繊維が固結された１本以上の束と必要に応じて混入されたセラミック繊維またはセラミック繊維糸からなる糸材を用いて作製される。この場合、よこ糸は、本発明による糸材内に含まれている１本以上の金属繊維束、および糸材内に必要に応じて含まれているセラミック繊維またはセラミック繊維糸に対して織り込まれる。
【００２８】
本発明による、機械加工にて製造された金属繊維の束を用いて生地を製造する方法は、１本以上のそれらの固結された金属繊維束をポリマー繊維または天然繊維により本質的に包囲して、糸材を得る工程を含んでいる。このポリマー繊維または天然繊維による包囲はコアスピニング、ラップスピニング、または編組法によって行うとよい。本発明による方法はさらに、このような糸材を製織、編組、または製編することによって生地を作製し、次いで、ポリマー繊維または天然繊維を離脱させる工程を含んでいる。また、ポリマー繊維または天然繊維による包囲を行う前に、セラミック繊維糸を固結された金属繊維束に付加させてもよい。あるいは、１本以上の固結された金属繊維をラップスピングまたはコアスピニング法を用いてセラミック繊維またはセラミック繊維糸によって被覆し、次いで、セラミック繊維によって被覆された金属繊維束をポリマー繊維または天然繊維で実質的に包囲するように構成してもよい。
【００２９】
本発明は、特に、機械加工にて製造された耐高温特性に優れたステンレス合金鋼からなる金属繊維を固結することにより得られる金属繊維束を用いて作製される特定の織物構造または編物構造に関する。このような織物または編物はガスバーナに用いるバーナ膜として優れている。この場合、ガスバーナ膜はさらにセラミック繊維を含んでいるとよい。
【００３０】
ガスバーナ膜としての織物を作製する場合、上記のステンレス合金鋼からなる金属繊維の束と必要に応じてセラミック繊維またはセラミック繊維糸からなる糸材を用いて、比較的密度の高い織物を作製し、次いで、ポリマー繊維または天然繊維および金属繊維の固結に用いた結合材を、例えば、燃焼によって離脱させるとよい。従って、ポリマー繊維または天然繊維および結合材として、好ましくは、燃え易い繊維、例えば、セルロース系繊維を用いるとよい。このようにして、たて糸とよこ糸間に隙間を有する、耐高温特性に優れた金属繊維および必要に応じて混入されたセラミック繊維からなる織物を得ることができる。なお、たて糸とよこ糸間の隙間は、織物構造、たて糸とよこ糸の密度、およびポリマー繊維または天然繊維の体積によって決定される。また、この織物は、予混合式バーナのハウジング内のフレームの火焔の程度を考慮した位置で公知の方法によって固着される。織物に設けられる開口としての隙間、従って、その隙間の寸法を決定する製織パラメータは、バーナ特性に依存して選択されるとよい。
【００３１】
本発明による生地の一変更例として、１層以上のよこ糸を有する織物を提供することもできる。この場合、たて糸によって、異なるよこ糸層を互いに接触させている。この変更例のたて糸および／またはよこ糸としては、機械加工による金属繊維の固結された束と必要に応じて混入されるセラミック繊維をポリマー繊維または天然繊維にて実質的に包囲することにより得られる本発明による糸材が用いられる。
【００３２】
ガスバーナ膜として用いられるとき、上記の織物の第１外面がバーナのガス・空気混合物の供給側に配置される。以後、この面をガスバーナ膜のガス供給面と呼ぶ。織物の他の面である第２外面はガスバーナ膜の燃焼側に配置される。以後、燃焼または放射面として機能するこの面をバーナ面と呼ぶ。
【００３３】
異なるよこ糸層は１本以上のたて糸によって互いに接触しているが、同一のよこ糸層において異なるよこ糸を互いに接触させるために、何本かのたて糸をさらに用いてもよい。バーナ面に存在するたて糸とよこ糸は、好ましくは、耐高温特性に優れた機械加工による金属繊維の固結された束とセラミック繊維からなるとよい。一方、他の層を構成する糸は、高温特性が低い機械加工による金属繊維の固結された束からなるとよい。
【００３４】
本発明によるガスバーナ膜は、このような織物を用いている。現在用いられている公知のガスバーナ膜に対する本発明によるガスバーナ膜の利点は、バーナ面が使用によって損傷した場合に生じる突発的な逆火（フラッシュバック）を、なくすことはできなくても、最小限に抑止することができる点にある。バーナ面が、例えば、擦り傷によって損傷したとき、異物がバーナ面に落下したとき、あるいは、耐熱性繊維がバーナ面に用いられたとき、バーナ面に小さな開口が観察されることがある。このような開口が現在用いられているガスバーナ膜に生じると、例えば、その開口を介して損傷したたて糸およびよこ糸が織物構造内において、もはや固着状態を保つことができなくなり、その結果、開口が容易に拡張され、突発的な逆火を誘発することになる。このようなガスバーナ膜を作製する織物構造は、バーナ面から離れるように上方に向かって湾曲する傾向にある。異物がバーナ面の近傍を通過したとき、その織物の湾曲によって異物との接触を妨げるためである。
【００３５】
本発明によるガスバーナ膜にもこのような開口が生じる。開口の存在はバーナ膜を検査することによって確認することができる。しかし、本発明によるガスバーナ膜の場合、開口の下側の付加的な層が障壁として作用し、ガスバーナ膜の（逆火をもたらす）温度にまで上昇するのを防ぐことができる。また、バーナ面の下側の層に固着されたたて糸が生地の膨張および湾曲を妨げるので、開口の拡張を防ぐことができる。さらに、バーナ面の下側の層は、例えば、セラミックバーナ面または金属バーナ面を支持するための支持層として作用することになる。金属バーナ面は、時間の経過と共に酸化によって、その強度が徐々に劣化することが一般的に知られている。
【００３６】
また、本発明によるガスバーナ膜は自立することができ、支持スクリーンを用いる必要がない。このような支持スクリーンは、例えば、開口の拡張を防ぐ機能を有しているわけでもなく、本発明によるガスバーナ膜に利点をもたらすものではない。
【００３７】
本発明によって得られ、ガスバーナ膜に用いられる織物構造は、逆火を誘発することもなく、使用中、良好なＣＯ／ＮＯｘ排出値を保つことができる。
【００３８】
本発明による糸材を用いて作製された編物構造を有する生地も、上記の織物構造を有する生地と同様の結果が得られる。
【００３９】
織物または編物の表面のいくつかの区域によって隙間（開口）の寸法を異ならせる必要がある場合、本発明による種々の糸材をそれらの区域において異なる密度で織り込めばよい。このような織り込みによって、ポリマー繊維および結合材を離脱させた後、異なる区域を有する生地を得ることができる。生地の各区域は隣接する糸間に所定の開口を有し、従って、所定の空気透過率を有している。開口の特性と空気透過率は生地を作製する繊維の密度に依存している。このような生地をガスバーナ膜として用いることにより、異なる燃焼領域を有するガスバーナ膜を得ることができる。
【００４０】
以下、上記した本発明の構成要素を、糸材と生地に関する種々の実施例に基づいて、詳細に説明する。
【００４１】
【本発明の好適な実施例の説明】
以下、本発明を添付の図面に基づいて、詳細に説明する。
【００４２】
本発明による糸材が図１および図２に示されている。図１は糸材１１の断面を示す図である。３本の金属繊維束１２は、ポリマー繊維または天然繊維の層１３によって包囲されている。なお、各金属繊維束１２は、機械加工によって製造された複数の金属繊維を固結することによって得られる。ポリマー繊維または天然繊維の層１３は、３本の金属繊維束１２を芯として、その周囲にポリマー繊維または天然繊維をコアスピニング法を用いて巻付けることによって形成することができる。あるいは、図２を参照して以下に述べるように、ポリマー繊維または天然繊維をラップスピニング法を用いて巻付けることによって、糸材２１を得ることができる。糸材２１は複数の金属繊維束２２からなる。各金属繊維束２２は、機械加工にて製造された複数の金属繊維２３の周囲に細いポリマー糸または天然糸２４を巻き付けることにより固結されている。１本以上のポリマー繊維または天然繊維のスライバ（撚っていない状態の繊維）２５がこれらの金属繊維束２２を包囲している。さらに、ポリマー繊維または天然繊維２５および金属繊維束２２の周囲に細いポリマー糸または天然糸２６を巻き付けることによって、ポリマー繊維または天然繊維によって包囲された複数の金属繊維束２２からなる糸材２１が得られる。
【００４３】
なお、当業者にとっては容易に理解されるように、金属繊維束２２の本数および繊度、ポリマー繊維または天然繊維２５および糸２４，２６の性質、およびポリマー繊維または天然繊維２５の量は、糸材２１の必要とされる特性に応じて適宜選択されるとよい。
【００４４】
具体的な一実施例において、本発明による糸材は、機械加工にて製造された金属繊維を固結することにより得られる３本の金属繊維束からなっている。各金属繊維束の繊度は、３３３テックス（繊度の単位、１キロメータの糸材の重量が３３３ｇ）であり、１５６デシテックスの細いＰＡ糸が各金属繊維束に巻き付けられている。これらの金属繊維束はアクリル繊維束によって包囲されている。この糸材は、６２重量％の金属繊維と３８重量％のアクリル繊維を含み、その全体の繊度は１６６０テックスである。
【００４５】
同様に、３３３テックスの繊度を有する機械加工にて製造された金属繊維を固結することにより得られる２本の金属繊維束をアクリル繊維で包囲することによって、５０重量％の金属繊維束と５０重量％のアクリル繊維を含み、１４２０テックスの繊度を有する本発明による糸材を得ることができる。
【００４６】
また、機械加工にて製造された金属繊維を固結することにより得られる１本の金属繊維束をアクリル繊維で包囲することによって、５２重量％の金属繊維束と４８重量％のアクリル繊維を含み、６８０テックスの繊度を有する本発明による糸材を得ることができる。
【００４７】
図３には本発明による織物３１が示されている。たて糸３２は、図２に示される機械加工にて製造された金属繊維を固結することにより得られる３本の金属繊維束からなる糸材である。よこ糸３３は、たて糸３２と同一の構成を有する２本の金属繊維束からなる糸材である。たて糸とよこ糸は、１ｃｍ当たり２．５本のたて糸と１ｃｍ当たり７．５本のよこ糸を含む平織構造に編み込まれている。これらたて糸とよこ糸との間には、顕著な開口が認められない。
【００４８】
図４には別の構成の織物４１が示されている。たて糸４２は機械加工にて製造された金属繊維を固結することにより得られる２本の金属繊維束からなる糸材であり、よこ糸４３も機械加工にて製造された金属繊維を固結することにより得られる２本の金属繊維束からなる糸材である。この織物は、１０ｃｍ当たり５７本のたて糸と１０ｃｍあたり４５本のよこ糸を含む織物構造を有している。
【００４９】
この織物３１または４１は、ポリマー繊維または天然繊維を燃焼によって離脱させた後に、ガスバーナ膜として用いることができる。燃焼後は、織物３１から図５に示されるような織物５１が得られる。図から明らかなように、金属繊維束５２のみが残っている。
【００５０】
たて糸方向において、３本の金属繊維束５２は互いに本質的に平行に延長し、たて糸群５３を形成している。よこ糸方向において、２本の金属繊維束５２が互いに本質的に平行に延長し、よこ糸群５４を形成している。たて糸群５３とよこ糸群５４が織物に残っているので、ポリマー繊維または天然繊維が燃焼によって離脱する前の平織構造が保たれている。
【００５１】
たて糸群５３とよこ糸群５４との間には、開口５５が認められる。この織物がガスバーナ膜として用いられるとき、発火したガスが本質的にこれらの開口５５を通過する。ある圧力下において膜を通過できるガスの量の大小は、開口の寸法および織物構造に依存して決定される。
【００５２】
織物構造および／またはたて糸方向およびよこ糸方向における織物密度を変更することによって、開口の寸法を異ならしめることができる。
【００５３】
図６に示されるように、織物６は異なった寸法の開口６６を有する異なった区域を備えることも可能である。この織物６は、複数のたて糸群６２とよこ糸群６３からなっている。織物の表面の全体にわたって、距離６４によって決定されるたて糸方向における局所的な織物密度が変化している。また、織物の表面の全体にわたって、距離６５によって決定されるよこ糸方向における局所的な織物密度も変化している。従って、織物のある領域における開口は、その領域に存在する距離６４と６５によって決定されることになる。
【００５４】
本発明による生地に用いられる他の糸材が図７ａと図７ｂ（図７ａの半径方向に沿った断面図）に示されている。糸材７１は、機械加工にて製造された金属繊維を固結することにより得られる１本の金属繊維束７２からなっている。この金属繊維束７２には、セラミック繊維糸７３がラップスピニング法によって螺旋状に巻き付けられている。また、これらの金属繊維束７２とセラミック繊維糸７３は、ラップスピニング法を用いて、ポリマー繊維または天然繊維７４によって実質的に包囲されている。
【００５５】
具体的な一実施例において、本発明による糸材は、機械加工にて製造された金属繊維を固結することにより得られる１本の金属繊維束からなる。その金属繊維束の繊度は３３３テックス（１キロメータの糸材の重量が３３３ｇ）で、１５６デシテックスの細いＰＡ糸が金属繊維束に巻き付けられている。また、この金属繊維束にはセラミック繊維糸が巻き付けられる。この場合、セラミック繊維糸として、好ましくは、９μｍの直径を有する１２０本のフィラメントが２０層重ねられたクアーツェル（Ｑｕａｒｔｚｅｌ、登録商標）糸を２本重ねた構造の糸が用いられるとよい。このセラミック糸は、略４８０本のフィラメントからなり、６６テックスの繊度を有している。さらに、このセラミック繊維が巻き付けられた金属繊維束にはポリアミド繊維が巻き付けられ、ポリアミド繊維を実質的に外層として有する糸材が設けられている。この糸材は、略６３重量％の金属繊維と、２９重量％のセラミック繊維（クアーツェル糸）と、８重量％のポリアミド繊維を含んでいる。
【００５６】
図８には、１層以上のよこ糸からなる本発明による製織されたガスバーナ膜の一実施例が示されている。
【００５７】
図８は本発明によるガスバーナ膜として用いられる織物８０の断面図である。これには、バーナ面８１とガス供給面８２が設けられている。織物８０は２つのよこ糸層を含んでいる。第１よこ糸層８３は、たて糸８４とよこ糸８５を織り込むことによって得られる。第２よこ糸層８６は、たて糸８７とよこ糸８８を織り込むことによって得られる。これらの２つの層は、たて糸８９によって互いに結合している。
【００５８】
一実施例としては、これらの２つの層８３および８６に金属繊維糸材を用いることによって得られる。糸材８４および８５としては、ＡＩＳＩ規格の３１６Ｌに規定されるステンレス鋼繊維からなる金属繊維糸材が用いられる。糸材８７、８８および８９としては、機械加工にて製造されたフェクラロイ（Ｆｅｃｒａｌｌｏｙ、登録商標）からなる金属繊維を固結することにより得られる金属繊維束が用いられる。好ましくは、３５μｍまたは２２μｍの等価径を有するフェクラロイ金属繊維からなるメートル番手３／１Ｎｍ（＝３３３テックス）の固結金属繊維束が用いられるとよい。これらの束はビスコース繊維によって実質的に包囲されている。
【００５９】
あるいは、糸材８８にはセラミック繊維糸が用いられてもよい。好ましくは、９μｍ径の繊維からなるメートル番手３０Ｎｍ（＝３３テックス）のクアーツェル（登録商標）フィラメント糸が用いられるとよい。最も好ましくは、メートル番手５９Ｎｍ（＝１７テックス）の２本の単糸からなる二重に重ねられた糸材が用いられるとよい。
【図面の簡単な説明】
【図１】本発明による糸材の径方向に沿った断面図である。
【図２】本発明による糸材の概略側面図である。
【図３】本発明の糸材からなる本発明による織物を示す図である。
【図４】本発明の糸材からなる本発明による他の織物を示す図である。
【図５】図３に示す織物を用いた本発明によるガスバーナ膜を示す図である。
【図６】本発明による他のガスバーナ膜を示す図である。
【図７】ａおよびｂは、本発明によるものであって、機械加工にて製造された金属繊維を固結することにより得られる金属繊維束と、セラミック繊維糸と、ポリマー繊維または天然繊維からなる糸材を示す図である。
【図８】本発明によるガスバーナ膜の変更例を示す図である。
【国際公開パンフレット】
2004504501.tif 000003
2004504501.tif 000004
2004504501.tif 000005
2004504501.tif 000006
2004504501.tif 000007
2004504501.tif 000008
2004504501.tif 000009
2004504501.tif 000010
2004504501.tif 000011
2004504501.tif 000012
2004504501.tif 000013
2004504501.tif 000014
2004504501.tif 000015
2004504501.tif 000016
2004504501.tif 000017
2004504501.tif 000018
2004504501.tif 000019
2004504501.tif 000020
2004504501.tif 000021
2004504501.tif 000022
2004504501.tif 000023
2004504501.tif 000024
2004504501.tif 000025
【国際調査報告】
2004504501.tif 000026
2004504501.tif 000027
2004504501.tif 000028